(57)【要約】【課題】  過酸化水素の酸化作用を有効に促進させることにより処理効果を高め、水中の有機物を効率よく接触酸化分解除去し、ＣＯＤ、ＴＯＣ、色度等を効果的に低減する。【解決手段】  有機物含有水と、ハイドロタルサイトを担体とする金属担持触媒とを過酸化水素の存在下に接触させて有機物を分解除去する。ハイドロタルサイトに銅又はコバルト等の金属を担持させた固体粒子が過酸化水素の酸化作用を促進させる優れた触媒効果を発揮する。【特許請求の範囲】
【請求項１】
有機物含有水を、過酸化水素の存在下に、ハイドロタルサイトを担体とする金属担持触媒と接触させることを特徴とする有機物含有水の処理方法。
【請求項２】
請求項１において、担持金属が銅又はコバルトであることを特徴とする有機物含有水の処理方法。
【請求項３】
請求項１又は２において、ハイドロタルサイトに対する金属担持量が０．２５〜１０重量％であることを特徴とする有機物含有水の処理方法。
【発明の詳細な説明】
【技術分野】
【０００１】
本発明は、有機物含有水の処理方法に係り、特に、水中の有機物を過酸化水素により効率的に接触酸化分解する方法に関する。
【背景技術】
【０００２】
従来、水中のＣＯＤ成分の除去技術として、生物処理法、活性炭吸着処理法、触媒を用いる接触酸化分解処理法等が知られており、それぞれ実用化されている。また、酸化剤として過酸化水素を用い、第一鉄塩を反応促進剤としてＣＯＤを分解するフェントン法も知られている。
【０００３】
上記従来の方法のうち、生物処理法では、生物処理が困難な難分解性ＣＯＤ成分の残留の問題がある。活性炭吸着処理法では、吸着平衡に達した活性炭の再生を必要とし、この再生工程で発生する高濃度の再生廃液の処理の問題がある。また、フェントン法では、反応促進剤として用いる第一鉄イオンが第二鉄イオンに変換し、水酸化鉄（Ｆｅ（ＯＨ）３）の沈殿を生成するため、その処理が問題となる上に、対象物質によっては、除去効果が低く、また、適用範囲が限られる。
【０００４】
触媒を用いる接触酸化分解処理法は、このような問題を解決するものであり、従来、塩素系酸化剤等と併用する触媒として、コバルト系触媒やニッケル系触媒等が提案されている（上甲勲、中原敏次：“触媒を用いた水処理技術”化学工業、５０（１），５８（１９９９）、特公昭５８−８３０７号公報）。
【特許文献１】特公昭５８−８３０７号公報
【非特許文献１】上甲勲、中原敏次：“触媒を用いた水処理技術”化学工業、５０（１），５８（１９９９）
【発明の開示】
【発明が解決しようとする課題】
【０００５】
本発明は、過酸化水素の酸化作用を有効に促進させることにより処理効果を高め、水中の有機物を効率よく分解除去し、ＣＯＤ、ＴＯＣ、色度等を効果的に低減することができる接触酸化分解処理法を提供することを目的とする。
【課題を解決するための手段】
【０００６】
本発明の有機物含有水の処理方法は、有機物含有水を、過酸化水素の存在下に、ハイドロタルサイトを担体とする金属担持触媒と接触させることを特徴とする。
【０００７】
即ち、本発明者らは、ハイドロタルサイトに銅（Ｃｕ）又はコバルト（Ｃｏ）等の金属を担持させた固体粒子が過酸化水素の酸化作用を促進させる優れた触媒効果を発揮する現象を見出し、本発明を完成させた。
【０００８】
本発明による接触酸化分解の作用機構の詳細は明らかではないが、ハイドロタルサイトの固体粒子表面に露出している銅又はコバルト等の担持金属表面が活性部位となり、過酸化水素の酸化反応を促進していることが考えられる。現象的には、ハイドロタルサイト粒子を構成しているアルミニウム、マグネシウム及び担持させた金属（銅又はコバルト等）等の成分の液中への遊離量が少ないことから、液中の被酸化性物質と過酸化水素との反応を促進する固体触媒としての機能を発現していると判断できる。従って、鉄イオンと過酸化水素とが反応するフェントン反応のような均一反応とは異なり、反応後の触媒物質と処理水との分離が容易であり、固体粒子を充填した固定層型反応装置や流動層型反応装置、或いは懸濁層型反応装置での処理を容易に行うことができる。
【０００９】
本発明において、担持金属としては銅又はコバルトが好ましく、ハイドロタルサイトに対する銅又はコバルト等の金属の担持量は０．２５〜１０重量％であることが好ましい。
【発明の効果】
【００１０】
本発明によれば、有機物含有水を、過酸化水素の存在下に、ハイドロタルサイトを担体とする金属担持触媒と接触させることにより、水中の各種有機物（ＣＯＤ，ＴＯＣ，色度等）を効率的に接触酸化分解して除去することができる。
【発明を実施するための最良の形態】
【００１１】
以下に本発明の有機物含有水の処理方法の実施の形態を詳細に説明する。
【００１２】
まず、本発明で用いる金属担持触媒について説明する。
【００１３】
本発明で用いる金属担持触媒の担体としてのハイドロタルサイトは、天然鉱物であり、次のような組成式で表される層状構造をしたマグネシウムとアルミニウムの複合酸化物である。塩基性層状粘土鉱物として天然に産出するが、合成することも可能であり、天然物、合成物のいずれを用いることもできる。
Ｍｇ６Ａｌ２（ＯＨ）１６ＣＯ３・４Ｈ２Ｏ
【００１４】
このようなハイドロタルサイトに担持する金属としては、銅（Ｃｕ）及び／又はコバルト（Ｃｏ）が挙げられる。
【００１５】
ハイドロタルサイトに銅、コバルト等の金属を担持するには、例えば、次のような方法を採用することができる。まず、ハイドロタルサイト粉末の所定量を銅又はコバルト等の金属化合物の水溶液中に所定時間浸漬する。この金属化合物としては、硝酸銅、硫酸銅、塩化銅等の銅化合物や硝酸コバルト、硫酸コバルト、塩化コバルト等のコバルト化合物が挙げられ、水溶液中の濃度は、ハイドロタルサイトへの担持量にもよるが、通常０．１〜１０重量％である。ハイドロタルサイト粉末をこのような金属化合物の水溶液中に浸漬した後は、濾過等により固液分離し、その後必要に応じて洗浄した後乾燥し、次いで焼成することにより本発明に係る金属担持触媒を得ることができる。この焼成温度は、高過ぎるとハイドロタルサイトの結晶化度が低下する傾向となり、低過ぎると結晶の再配列に要する時間が長くなる傾向があることから、７００〜１０００℃、特に８００〜９５０℃の範囲が好ましく、焼成時間は焼成温度によっても異なるが、通常の場合１〜１０時間程度である。
【００１６】
なお、ハイドロタルサイト粉末を押し出し成形機等で所定の形状に成形して粒状とし、このハイドロタルサイト粒子を用いて、上述の如く、浸漬、洗浄、乾燥及び焼成することによって、粒状の金属担持触媒を調製することもできる。
【００１７】
このようにして調製される金属担持触媒の金属担持量は、触媒活性及び担持効率等の点から、ハイドロタルサイトに対して０．２５〜１０重量％とすることが好ましい。
【００１８】
本発明においては、粒径０．０１〜０．１ｍｍ程度の粉末状の金属担持触媒の所定量を反応槽に添加し、懸濁状態で過酸化水素共存下、処理対象水と接触処理させて水中の有機物を分解除去することができる。また、粒径０．０５〜０．３ｍｍ程度の粒状の金属担持触媒を、流動状態で処理対象水と接触処理する方式でも良く、また、金属担持触媒を充填した反応塔に処理対象水を上向流で通液する方式でも良い。更に、粒径０．２〜５ｍｍ程度の粒状の金属担持触媒の固定層で接触処理する方式であっても良い。
【００１９】
本発明によれば、このような方式で、ハイドロタルサイトを担体とする金属担持触媒と処理対象水の有機物含有水とを過酸化水素の存在下に接触させることにより、水中の有機物を効率的に分解除去することができる。
【００２０】
なお、処理対象水への過酸化水素の添加量は、処理対象水中の有機物含有量に応じて適宜決定され、通常の場合、処理対象水中の有機物の分解に必要とされる理論量の１．０〜５．０モル倍程度とされる。また、処理系のｐＨについては特に制限はなく、５〜１３の幅広いｐＨ条件を採用することができる。
【００２１】
このようにして過酸化水素の存在下に有機物含有水をハイドロタルサイトを担体とする金属担持触媒に接触させることにより、金属担持触媒の優れた触媒効果で、水中のＣＯＤ成分を効率的に酸化分解して除去することができ、有機物濃度、色度等の水質汚濁物質を低減することができる。
【実施例】
【００２２】
以下に実施例及び比較例を挙げて本発明をより具体的に説明する。
【００２３】
実施例１
平均粒径０．０１〜０．０３ｍｍのハイドロタルサイト粉末を０．５重量％の硝酸銅水溶液に５時間浸漬した後、ブフナーロードで吸引濾過して固液分離し、分離物を純水で洗浄した後、１０５℃の乾燥機で５時間乾燥後、８５０℃で５時間焼成することにより、ハイドロタルサイトに対して０．２５重量％の銅を担持した銅担持触媒を調製した。
【００２４】
５００ｍｌのビーカーに色度成分を含む排水（色度：１２５０，ＴＯＣ：５４ｍｇ／Ｌ，ｐＨ：７．７）３００ｍｌを採り、この銅担持触媒０．５ｇを添加し、更に過酸化水素を５００ｍｇ／Ｌ濃度となるように添加した後６０分攪拌した。
【００２５】
６０分後に触媒を沈降分離し、上澄み水を０．２２μｍのミリポアフィルターで濾過し、濾液について水質分析を行い、結果を表１に示した。
【００２６】
比較例１
実施例１において、過酸化水素を添加しなかったこと以外は同様にして処理を行い、水質分析結果を表１に示した。
【００２７】
比較例２
実施例１において、銅担持触媒を添加せず、過酸化水素のみを添加して６０分攪拌後、ミリポアフィルターで濾過したこと以外は同様にして処理を行い、水質分析結果を表１に示した。
【００２８】
【表１】
2005074368.tif 000002
【００２９】
表１より明らかなように、銅担持触媒及び過酸化水素を用いた実施例１では、良好な処理結果が得られた。なお、過酸化水素を用いず、銅担持触媒のみを用いた比較例１では、色度除去率は−６％となり、原水よりも色度が増加する結果となった。このことから、実施例１における銅担持触媒の除去効果は添加した触媒表面への単なる吸着等の現象ではないことが確認できた。なお、過酸化水素のみを用いた比較例２では、色度除去率は４％であり、ＴＯＣ除去効果は全く認められなかった。
【００３０】
実施例２
実施例１において、硝酸銅水溶液の代りに、０．５重量％硝酸コバルト水溶液を用いたこと以外は同様にして、ハイドロタルサイトに対して０．２３重量％のコバルトを担持したコバルト担持触媒を調製した。
【００３１】
このコバルト担持触媒を銅担持触媒の代りに用いたこと以外は実施例１と同様にして排水の処理を行い、水質分析結果を表２に示した。
【００３２】
比較例３
実施例２において、過酸化水素を添加しなかったこと以外は同様にして処理を行い、水質分析結果を表２に示した。
【００３３】
【表２】
2005074368.tif 000003
【００３４】
表２より明らかなように、コバルト担持触媒及び過酸化水素を用いた実施例２では、良好な処理結果が得られた。なお、過酸化水素を用いず、コバルト担持触媒のみを用いた比較例２では、色度除去率は過酸化水素とコバルト担持触媒を用いた実施例２の場合の７３％に比べて５３％と低い値を示す。実施例１で用いた銅担持触媒に比べて、コバルト担持触媒は過酸化水素が共存しない条件でも色度除去効果が認められるが、過酸化水素共存系に比べて除去率は低下していることから、除去効果を高めるためには過酸化水素の共存が有効であることが確認できた。
【産業上の利用可能性】
【００３５】
本発明は、生物処理水中に残留する難分解性ＣＯＤ成分の分解除去、排水の色度成分の除去（脱色処理）等、各種有機物（ＣＯＤ，ＴＯＣ，色度等）含有水の処理に有効に適用することができる。